(57)【特許請求の範囲】
【請求項１】
二軸延伸ポリエステルフィルム支持体の少なくとも一方の表面に、少なくとも一軸方向に延伸されている易接着樹脂層を有する積層ポリエステルフィルムであり、当該積層ポリエステルフィルムの厚さが４０〜２００μｍでかつヘーズが５％以下であり、前記易接着樹脂層がビニルアルコールユニットを主成分として含有する水溶性樹脂（Ａ）および主鎖に芳香族ポリエステル骨格を有し、かつカルボン酸またはカルボン酸塩基からなるアニオン性基有する水溶性または水分散性樹脂（Ｂ）および２官能以上の架橋性基を有する低分子化合物（Ｃ）を含有する塗布液を、未延伸ポリエステルシートないしは縦一軸延伸ポリエステルフィルムに塗布して乾燥後、フィルムと同時に塗布層を横延伸して形成されたものであることを特徴とする被記録媒体用ポリエステルフィルム。
【請求項２】
低分子化合物（Ｃ）が、メチロール基またはメトキシメチル基の少なくとも一方を有するメラミン化合物であることを特徴とする請求項１記載の被記録媒体用ポリエステルフィルム。
【請求項３】
易接着樹脂層が不活性粒子を含み、当該不活性粒子の平均粒径（ｄ；μｍ）と易接着樹脂層厚さ（Ｌ；μｍ）との比（ｄ／Ｌ）が１／３〜３の範囲であることを特徴とする請求項１または２に記載の被記録媒体用ポリエステルフィルム。
【請求項４】
塗布液中の（Ａ）、（Ｂ）および（Ｃ）の重量比が下記式（１）および（２）を同時に満足することを特徴とする請求項１〜３のいずれかに記載の被記録媒体用ポリエステルフィルム。
【数１】
１／９≦（Ａ）／（Ｂ）≦９／１  ………（１）
１／１≦｛（Ａ）＋（Ｂ）｝／（Ｃ）≦１００／１  ………（２）
【発明の詳細な説明】
【０００１】
【発明の属する技術分野】
本発明は、透明被記録媒体用ポリエステルフィルムに関するものであり、詳しくは、二軸延伸ポリエステルフィルムの少なくとも一方の表面に塗布により易接着樹脂層を形成した積層ポリエステルフィルムであって、透明性、接着性に優れ、特にポリビニルアルコール等の水溶性・親水性樹脂を主成分とする機能層との接着性に優れた透明被記録媒体用ポリエステルフィルムに関するものである。
【０００２】
【従来の技術】
ポリエチレンテレフタレート（ＰＥＴ）あるいはポリエチレンナフタレート（ＰＥＮ）に代表されるポリエステルフィルムは、機械的強度、寸法安定性、平坦性、耐熱性、耐薬品性、光学特性等の優れた特性を有し、コストパフォーマンスに優れるため、各種の用途において支持フィルムとして使用されている。
【０００３】
しかしながら、ポリエステルフィルムは、その化学的特性およびフィルム表面が結晶化されているために凝集力が強く、種々用途向けの機能層との接着性が乏しくなる欠点がある。そこで、かかる欠点を解消するために、ポリエステルフィルムの表面に結晶性の低いポリエステル層を共押出により積層する方法、プライマーとして水分散性のポリエステル系樹脂やアクリル樹脂を塗布する方法等が提案されている（特公昭４９−１０２４３号公報、特開昭５２−１９７８６号公報、特開昭５２−１９７８７号公報、特開昭５４−４３０１７号公報等）。
【０００４】
このようにプライマーとしてポリエステル系樹脂、アクリル樹脂を使用した支持フィルムを用いる手法が提案されているものの、いずれもポリビニルアルコール等の水溶性・親水性樹脂を主成分とする機能層との接着性等に劣るという欠点がある。
【０００５】
【発明が解決しようとする課題】
本発明は、上記実情に鑑みなされたものであり、その課題は、近年分野が急増しているインクジェット印刷における印刷インク受像層に代表されるポリビニルアルコール等の水溶性・親水性樹脂を主成分とする機能層、写真感剤フィルムに代表されるゼラチン等の水溶性・親水性樹脂を主成分とする機能層等に対する接着性に優れた易接着樹脂層を有し、かつ透明性および平坦性に優れた透明被記録媒体用ポリエステルフィルムを提供することにある。
【０００６】
【課題を解決するための手段】
本発明者は、上記課題に鑑み鋭意検討した結果、特定の層構成を有する積層フィルムによれば、上記課題が容易に解決できることを見いだし、本発明を完成するに至った。すなわち、本発明の要旨は、に存する。
【０００７】
【発明の実施の形態】
以下、本発明を詳細に説明する。
本発明において、二軸延伸ポリエステルフィルム支持体を構成するポリエステルとしては、例えば、構成単位の８０モル％以上がエチレンテレフタレートであるポリエチレンテレフタレート（ＰＥＴ）、構成単位の８０モル％以上がエチレン−２，６−ナフタレートであるポリエチレン−２，６−ナフタレート（ＰＥＮ）、構成単位の８０モル％以上が１，４−シクロヘキサンジメチレンテレフタレートであるポリ−１，４−シクロヘキサンジメチレンテレフタレート（ＰＣＴ）、ポリエチレンイソフタレート、ポリ−１，４−ブチレンテレフタレート（ＰＢＴ）等が挙げられる。
【０００８】
上記の優位構成成分以外の共重合成分としては、例えば、プロピレングリコール、１，３−ブチレングリコール、２，３−ブチレングリコール、ネオペンチルグリコール、トリメチレングリコール、テトラメチレングリコール、ヘキサメチレングリコール、ジエチレングリコール、トリエチレングリコール、ポリエチレングリコール、ポリテトラメチレングリコール、ポリアルキレングリコール等のジオール成分、イソフタル酸、２，７−ナフタレンジカルボン酸、５−ナトリウムスルホイソフタル酸、シュウ酸、マロン酸、コハク酸、アジピン酸、アゼライン酸、セバシン酸、ジフェニルエーテルジカルボン酸およびオキシモノカルボン酸等のエステル形成性誘導体を使用することができる。
【０００９】
また、ポリエステルとしては、単独重合体または共重合体のほかに、他の樹脂との小割合のブレンドも使用することができる。
本発明において、ポリエステルフィルム支持体は二軸に延伸されたものであり、フィルムに滑り性を付与するため、突起形成剤として、添加粒子、析出粒子、その他の触媒残渣等を含有していてもよい。これらの突起形成剤の種類、大きさ、配合量は、目的とする滑り性、透明性などに応じて適宜選択され、本発明のフィルム厚さ範囲で所定のヘーズを満足するためには、例えば添加粒子として平均粒径５μｍ以下の少なくとも１種の粒子を１重量％以下、好ましくは平均粒径３μｍ以下の少なくとも１種の粒子を０．５重量％以下の範囲で含有させればよい。
【００１０】
また、ポリエステルフィルム支持体は、必要に応じ、帯電防止剤、安定剤、潤滑剤、架橋剤、ブロッキング防止剤、酸化防止剤、紫外線吸収剤などを含有していてもよい。
本発明において、ポリエステルフィルム支持体は多層構造であってもよく、多層構造となっている場合、それらのうちの一部の層はポリエステル以外のポリマーで形成されていてもよい。
【００１１】
本発明の積層ポリエステルフィルムは、二軸延伸ポリエステルフィルムの少なくとも一方の表面に易接着樹脂層を有し、当該易接着樹脂層は少なくとも一軸方向に延伸されてなる。易接着樹脂層が延伸されたものであることにより、層の厚さが均一となり、接着性、透明性等が優れたものとなる。
本発明の積層ポリエステルフィルムは、被記録媒体用の支持体として用いられ、その厚さは４０〜２００μｍの範囲である。４０μｍ未満の厚さでは、単体では支持体として十分な強度を持つことが困難になり、２００μｍを超えると、必要以上の厚さとなり経済的メリットが損なわれる。
【００１２】
さらに本発明の積層ポリエステルフィルムは、ヘーズ値が低いものである。積層ポリエステルフィルムのヘーズの値が大きいと、例えばＯＨＰ等を用いて投影写像をみる際の鮮明度が低下する等の問題が発生し、利用範囲が制限される。具体的には、フィルムヘーズは５％以下である必要があり、好ましくは３％以下である。
【００１３】
フィルムの透明性に関し、上記同様の理由から積層フィルムの全光線透過率は高い範囲にあることが好ましい。具体的には積層フィルムの全光線透過率は、８０％以上、さらには８５％以上、特に８８％以上であることが好ましい。
本発明の最大の特徴は、上記の積層フィルムの易接着樹脂層を形成する塗布液が、ビニルアルコールユニットを主成分として含有する水溶性系樹脂（Ａ）と主鎖に芳香族ポリエステル骨格を有する水溶性または水分散性樹脂（Ｂ）とを含有する塗布液を用いて形成されたものであることにある。具体的には、本発明の積層フィルムは、上記塗布液をフィルムの少なくとも片面に塗布し、乾燥することにより設けられた塗布層であって、少なくとも一軸方向に延伸された易接着樹脂層を有することを必須とする。
【００１４】
本発明で用いるビニルアルコールユニットを主成分として含有する水溶性樹脂（Ａ）は、通常の合成反応によって得ることができるポリビニルアルコールおよびこれらポリビニルアルコールに対しアセタール化・ブチラール化等の部分的変性処理を施した化合物を用いることができる。本発明で用いられる樹脂（Ａ）は、水溶性であれば特に制限はない。樹脂（Ａ）の重合度は、特に限定されるものではないが、通常１００以上、好ましくは３００〜４００００のものが用いられる。重合度が１００未満の場合、易接着樹脂層の耐水性が低下することがある。
【００１５】
樹脂（Ａ）としては、けん化度が７０〜９９．９モル％であるポリ酢酸ビニルけん化物が実用上用いられる。けん化度の範囲として好ましくは、７０〜９５モル％の部分けん化物が選択される。
本発明で用いる樹脂（Ａ）は、ビニルアルコールユニットを主成分とする限り、上述の一般的なポリビニルアルコールユニットにアクリル・ビニル基等の重合性不飽和官能基を有する低分子化合物を共重合しているものや、酢酸ビニルとアクリル・ビニル基などの重合性不飽和官能基を有する低分子化合物を共重合した後に脱酢酸処理をしたものであってもよい。
【００１６】
本発明で用いる主鎖に芳香族ポリエステル骨格を有する水溶性または水分散性樹脂（Ｂ）は、通常手法により水分散体用として作られたものから選択することができる。
本発明で用いる樹脂（Ｂ）は、主として芳香族ジカルボン酸化合物と脂肪族ジオール化合物を主構成要因とする多価カルボン酸および多価ヒドロキシ化合物を原料として、通常の重縮合反応によって合成することができる。
【００１７】
多価カルボン酸としては、例えば、テレフタル酸、イソフタル酸、オルトフタル酸、フタル酸、４，４′−ジフェニルジカルボン酸、２，５−ナフタレンジカルボン酸、２，６−ナフタレンジカルボン酸、１，４−シクロヘキサンジカルボン酸、アジピン酸、アゼライン酸、セバシン酸、ドデカンジカルボン酸、グルタル酸、コハク酸、トリメリット酸、トリメシン酸、無水トリメリット酸、無水フタル酸、ｐ−ヒドロキシ安息香酸およびこれらのエステル形成性誘導体などが挙げられる。
【００１８】
これらのうち、芳香族ジカルボン酸化合物として、テレフタル酸、イソフタル酸、２，６−ナフタレンジカルボン酸およびこれらのエステル形成性誘導体の少なくとも１種が主成分として選択されることが好ましい。
多価ヒドロキシ化合物としては、例えば、エチレングリコール、１，２−プロピレングリコール、１，３−プロピレングリコール、１，３−プロパンジオール、１，４−ブタンジオール、１，６−ヘキサンジオール、２−メチル−１，５−ペンタンジオール、ネオペンチルグリコール、１，４−シクロヘキサンジメタノール、ｐ−キシリレングリコール、ビスフェノールＡ−エチレングリコール付加物、ジエチレングリコール、トリエチレングリコール、ポリエチレングリコール、ポリプロピレングリコール、ポリテトラメチレングリコール、ポリテトラメチレンオキシドグリコール、ジメチロールプロピオン酸、グリセリン、トリメチロールプロパン等が挙げられる。
【００１９】
これらのうち、脂肪族ジオール化合物として、エチレングリコール、ジエチレングリコール、１，４−ブタンジオール、ネオペンピルグリコール、１，４−シクロヘキサンジメタノールおよびこれらのエステル形成性誘導体の少なくとも１種が主成分として選択されることが好ましい。
本発明で用いる樹脂（Ｂ）は、上記構成要素からなる水系ポリエステルの末端基にジイソシアネート等を反応させてウレタン変性したポリエステルポリウレタンや、水系ポリエステル存在下でアクリルおよびビニル系の不飽和二重結合を有する付加重合性化合物を重合して得た、アクリルおよびまたはビニルグラフトポリエステルであってもよい。
【００２０】
本発明で用いる樹脂（Ｂ）は、水分散性を改良するために分子内にイオン性官能基を導入したものであることが好ましい。この系で分子内に導入されるイオン性官能基とは、分散安定性の点でカルボン酸、スルホン酸、燐酸およびこれらの塩からなるアニオン性基がより好ましい。さらに易接着樹脂層の凝集力を高めるために、カルボン酸基およびこの塩からなる官能基を主として水系化したポリエステルであることが好ましい。水系ポリエステルの分子内に、イオン性官能基を導入する方法は特に限定されるものではない。スルホン酸基およびその塩を有する化合物、または３〜４官能のカルボン酸およびそのエステル形成性誘導体を共重合原料として用いる方法や、イオン性官能基を有する変性化合物を用いてウレタン変性、アクリル・ビニル変性する方法がある。
【００２１】
本発明で用いる樹脂（Ｂ）は、上記に記載した範囲の構成単位からなる共重合ポリエステルであることが好ましい。樹脂（Ｂ）の平均分子量（ＧＰＣによる）は特に制限はないが、通常５０００以上、好ましくは８０００以上のものが用いられる。樹脂（Ｂ）の平均分子量が５０００未満では、易接着樹脂層の耐水・機能層との接着性が低下する傾向がある。樹脂（Ｂ）のガラス転移温度（Ｔｇ）は２０℃以上、さらには３０℃以上、特に４０℃以上であることが好ましい。ガラス転移温度が２０℃未満では、易接着樹脂層としたときに十分な耐ブロッキング性が得られないことがある。さらに樹脂（Ｂ）のガラス転移温度の上限は、１４０℃であることが好ましい。ガラス転移温度が１４０℃を超えると、易接着樹脂層が基体ポリエステルフィルムとともに延伸される過程で十分な延伸適性を得られ難くなる傾向がある。
【００２２】
本発明において、さらに２官能以上の架橋性基を有する低分子化合物（Ｃ）を併用することが好ましく、樹脂（Ａ）のアルコール性水酸基との反応性を有するメチロール基、メトキシメチル基、アルコキシメチル基およびイミノ基のうち少なくとも１種を有するメラミン等の化合物、グリシジル基を有するエポキシ系化合物、ブロックイソシアネート基を有するイソシアネート系化合物、Ｔｉ、Ｚｒ、Ａｌを含む金属アルコキシドを用いることで、易接着樹脂層の凝集力を高め、易接着樹脂層の耐水性・耐溶剤性を向上させることができる。この効果により、易接着樹脂層の上に塗布により機能層を設ける際に機能層用塗布液として使われる溶剤に溶解することなく優れた接着性を示すようになる。
【００２３】
架橋性化合物（Ｃ）は、上記に示される化合物から１種の架橋性化合物のみを用いてもよいが、複数の架橋性化合物を併用してもよい。例えば、グリシジル基・水酸基を有するエポキシ化合物とメチロール基またはメトキシメチル基の少なくとも一方の基を有するメラミン化合物との併用、グリシジル基・水酸基を有するエポキシ化合物とブロックイソシアネート基を有するイソシアネート系化合物との併用等が挙げられる。
【００２４】
架橋性化合物（Ｃ）として、分子内に反応性官能基の多いものを少なくとも１種含んでいることにより架橋効率が上がり、容易に易接着樹脂層の耐水・耐溶剤性、易接着性を改良できる。
分子内に反応性官能基が多い架橋性化合物（Ｃ）として、メチロール基およびまたはメトキシメチル基を有するメラミンが最も適している。メチロール基およびまたはメトキシメチル基を有するメラミンとしては、３〜６官能のメチロール基およびまたはメトキシメチル基を有する化合物が一般に知られているが、特に好ましくは６官能のメチロールメラミンおよびまたはメトキシメチルメラミンを用いることで最も効率的な改良効果を示す。
【００２５】
さらに本発明のフィルムの易接着樹脂層中には、フィルム表面の耐ブロッキング性および滑り性改良のために不活性粒子を含んでいることが好ましい。
不活性粒子としては、無機不活性粒子、有機不活性粒子があり、無機不活性粒子としては、例えば、シリカゾル、アルミナゾル、炭酸カルシウム、酸化チタン等が挙げられる。有機不活性粒子としては、ポリスチレン系樹脂、ポリアクリル系樹脂、ポリビニル系樹脂による単独あるいは共重合体を含む微粒子、またはこれらと架橋成分を複合した架橋粒子に代表される有機粒子が挙げられる。これらの不活性粒子は軟化温度または分解温度が約２００℃以上、さらには２５０℃以上、特に３００℃以上であることが好ましい。
【００２６】
易接着樹脂層中の不活性粒子の平均粒径（ｄ；μｍ）は、易接着樹脂層の平均膜厚を（Ｌ；μｍ）とした際、その比（ｄ／Ｌ）が１／３〜３、さらには１／２〜３の範囲となるように選択するのが好ましい。
本発明の易接着樹脂層を形成するために用いる塗布液に含まれる樹脂（Ａ）、樹脂（Ｂ）および架橋性化合物（Ｃ）の混合比は下記式▲１▼および▲２▼を同時に満足する範囲であることが好ましい。
【００２７】
【数２】
１／９≦（Ａ）／（Ｂ）≦９／１                  ………▲１▼
１／１≦｛（Ａ）＋（Ｂ）｝／（Ｃ）≦１００／１  ………▲２▼
【００２８】
なお、架橋性化合物（Ｃ）が複数の２種以上の化合物からなる場合は、その合計重量が上記式の（Ｃ）の値を満足するものとする。
樹脂（Ｂ）成分が少なすぎると、基体ポリエステルフィルムとの間で十分な接着性が得られないことがある。易接着層として十分な接着性を得るためには１０重量部以上含有することが好ましい。
【００２９】
樹脂（Ａ）が少なすぎると、親水性樹脂からなる機能層との間で十分な接着性が得られない。易接着樹脂層として十分な接着性を得るためには１０重量部以上含有することが好ましい。
【００３０】
架橋性化合物（Ｃ）は、接着性、特に耐水接着性と耐ブロッキング性の改良の観点から前記（Ａ）（Ｂ）の混合された塗布液中に適当量配合されていることが好ましい。架橋性化合物（Ｃ）は多すぎても、易接着層の接着性を損なう。
本発明における易接着樹脂層には、必要に応じて上記の（Ａ）、（Ｂ）以外の水溶性または水分散性のバインダー樹脂を少量併用してもよい。かかるバインダー樹脂としては、例えば、ポリウレタン、アクリル樹脂、ビニル樹脂、エポキシ樹脂、アミド樹脂等が挙げられる。これらは、それぞれの骨格構造が共重合等により実質的に複合構造を有していてもよい。複合構造を持つバインダー樹脂としては、例えば、アクリル樹脂変性ポリエステル、アクリル樹脂変性ポリウレタン、ビニル樹脂変性ポリエステル、ビニル樹脂変性ポリウレタン等が挙げられる。
【００３１】
さらに本発明のフィルムの易接着樹脂層中には、必要に応じて前述以外の架橋反応性化合物を少量含んでいてもよい。架橋反応性化合物は、主に易接着樹脂層に含まれる樹脂が有する官能基と架橋反応することで、易接着樹脂層の凝集性、表面硬度、耐擦傷性、耐溶剤性、耐水性をさらに改良することができる。架橋反応性化合物は反応性官能基が１分子中に２官能以上必ず含まれる限りにおいて、低分子量化合物であっても、反応性官能基を有する高分子重合体のいずれであってもよい。
【００３２】
本発明のフィルムの易接着樹脂層は、必要に応じて界面活性剤、消泡剤、塗布性改良剤、増粘剤、低分子帯電防止剤、有機系潤滑剤、酸化防止剤、紫外線吸収剤、発泡剤、染料、顔料等の添加剤を少量含有していてもよい。これらの添加剤は単独で用いてもよいが、必要に応じて二種以上を併用してもよい。
【００３３】
本発明のフィルムの易接着樹脂層は、ポリエステルフイルムの片面だけに形成してもよいし、両面に形成してもよい。片面のみに形成する場合、その反対面には必要に応じて易接着樹脂層と異なる層を形成させ、本発明の記録シート用支持体にさらに他の特性を付与することもできる。なお、塗布液のフイルムへの塗布性および接着性を改良するため、塗布前のフイルムに化学処理や放電処理等の物理処理を施してもよい。また、本発明の被記録媒体用ポリエステルフィルムの表面特性をさらに改良するために、易接着樹脂層形成後に放電処理等の物理処理を施してもよい。
【００３４】
易接着樹脂層の厚さは、通常０．０１〜２μｍ、好ましくは０．０２〜０．５μｍ、さらに好ましくは０．０３〜０．２μｍの範囲である。易接着樹脂層の厚さが０．０１μｍ未満の場合は、十分な接着性が得られないことがあり、２μｍを超える場合は、耐ブロッキング性が不十分となることがある。
二軸延伸ポリエステルフィルムの製造方法としては、公知の方法を採用することができる。例えば、予め乾燥したポリエステルチップと必要な添加剤を混合して押出機にホッパー投入し、押出機にて２００〜３００℃の温度で溶融混練し、ダイからシート状に押し出して、約７０℃以下のキャスティングドラム（回転冷却ドラム）上で急冷して未延伸シートを得、得られたシートを縦およびまたは横方向に４倍以上、好ましくは９倍以上の面積倍率で延伸し、さらに１２０〜２００℃の温度で熱固定を行う方法を採用することができる。
【００３５】
二軸延伸ポリエステルフイルムの表面に易接着樹脂層を形成する方法は、塗布によるものであり、ポリエステルフイルムを製造する工程中で易接着樹脂の塗布液を塗布する方法が好適に採用される。具体的には、未延伸シート表面に易接着樹脂層を形成する塗布液を塗布して乾燥する方法、一軸延伸フイルム表面に易接着樹脂層を形成する塗布液を塗布して乾燥する方法、二軸延伸フイルム表面に易接着樹脂層を形成する塗布液を塗布して乾燥する方法等が挙げられる。これらの中では、未延伸フィルムまたは一軸延伸フイルム表面に易接着樹脂層を形成する塗布液を塗布後、積層フィルムのフイルムに熱処理を行う過程で同時に塗布層を乾燥硬化する方法が経済的である。
【００３６】
また、易接着樹脂層を形成する方法として、必要に応じ、前述の塗布方法の幾つかを併用した方法も採用し得る。具体的には、未延伸シート表面に第一層を塗布して乾燥し、その後、一軸方向に延伸後、第二層を塗布して乾燥する方法等が挙げられる。この方法で得たフィルムにおいては、フィルム表面を形成する層が本発明の易接着樹脂層である積層フィルムであれば本発明の目的を達成する。
【００３７】
ポリエステルフイルムの表面に易接着樹脂の塗布液を塗布する方法としては、原崎勇次著、槙書店、１９７９年発行、「コーティング方式」に示されるリバースロールコーター、グラビアコーター、ロッドコーター、エアドクターコーター等を使用することができる。
本発明の易接着樹脂層の形成において用いる塗布液は、通常、安全性や衛生性の観点から水を主たる媒体として調整されていることが好ましい。水を主たる媒体とする限りにおいて、水への分散を改良する目的あるいは造膜性能を改良する目的で少量の有機溶剤を含有していてもよい。有機溶剤は、主たる媒体である水と混合して使用する場合、水に溶解する範囲で使用することが必要である。有機溶剤は単独で用いてもよいが、必要に応じて二種以上を併用してもよい。
【００３８】
【実施例】
以下、本発明を実施例によりさらに詳細に説明するが、本発明は、その要旨を越えない限り、以下の実施例に限定されるものではない。なお、本発明における各種の物性および特性の測定方法、定義は下記のとおりである。また、実施例および比較例中、「部」および「％」とあるのは、各「重量部」および「重量％」を意味する。
【００３９】
（１）水性樹脂接着性
水性樹脂：ポリビニルアセタール（積水化学製エスレックＫＸ−１、以下ＫＸ１と記載する）を易接着層表面に塗布し乾燥する。塗布は、８重量％に調整されたＫＸ１をベーカー式アプリケーターを用いて、塗布直後の溶液塗布厚みが約１２７μｍになるようにする。塗布後、速やかにオーブン中で、１００℃で４分間加熱し、塗布層を乾燥する。乾燥したＫＸ１塗布層表面に、インクジェットプリンター（キャノン製ＢＪＣ−６００Ｊ）で黒色で印刷（１２ｃｍ×１２ｃｍの面積）し、約１２時間風乾する（２３℃，５０％ＲＨ）。印刷表面にセロテープ（ニチバン製１８ｍｍ巾）を貼り、急速に剥離したときの剥離状況を目視観察した。
【００４０】
さらに、印刷表面に、１ｍｍ間隔で１００マスのクロスカットを施し、その上にセロテープ（ニチバン製１８ｍｍ巾）を貼り、急速に剥離したときの剥離状況を目視観察した。
目視観察の結果は、以下の基準にて判定した。
【００４１】
【表１】
─────────────────────
２０％未満剥離              ：○（良好）
２０％以上、８０％未満剥離  ：△（普通）
８０％以上剥離              ：×（不良）
─────────────────────
【００４２】
（２）フィルムヘーズ
ＪＩＳ−Ｋ６７１４に準じ、日本電色工業社製分球式濁度計ＮＤＨ−２０Ｄによりフィルムの濁度を測定した。測定値を以下の基準にて判定した。
【００４３】
【表２】
───────────────────────
フィルム濁度３％未満            ：○（良好）
フィルム濁度３％以上、５％未満  ：△（普通）
フィルム濁度５％以上            ：×（不良）
───────────────────────
【００４４】
（３）耐ブロッキング特性
易接着ポリエステルフィルムの易接着層面と未処理のＰＥＴフィルム面および易接着層面同士を重ね、温度４０℃、湿度８０％ＲＨ、荷重１０ｋｇ／ｃｍ2 で２０時間プレス処理を行い、ＡＳＴＭ  Ｄ  １８９３により決められているプラスチックフィルム間のブロッキング度を測定し定量化する手法に準拠し、プレスしたフィルム面をはがす際にかかる荷重からブロッキング度を求めた。測定値を以下の基準にて判定した。
【００４５】
【表３】
────────────────────
５０ｇ未満                ：○（優秀）
５０ｇ以上２００ｇ未満    ：△（ 良 ）
２００ｇ以上              ：×（不良）
────────────────────
【００４６】
実施例・比較例において、易接着樹脂層形成のために用いたバインダー樹脂等は下記のとおりである。
（化合物例）
▲１▼ＰＶＡ系樹脂：Ａ
けん化度＝８８モル％、重合度＝５００のポリビニルアルコール
▲２▼水系ポリエステル：Ｂ
主としてイソフタル酸、エチレングリコール、ジエチレングリコールを主とするポリエステルに、ネオペンチルグリコール、脂肪族ジカルボン酸無水物を有するジカルボン酸誘導体を共重合させたポリエステルをアミン化合物で中和して水系化して得た水系ポリエステル
【００４７】
▲３▼架橋性化合物：Ｃ１
ヘキサメトキシメチルメラミン
▲４▼架橋性化合物：Ｃ２
ポリエチレングリコールジグリシジルエーテル（ｎ＝２２）
▲５▼不活性粒子：Ｄ
平均粒径６５ｎｍのシリカゾル。
▲６▼水系バインダー樹脂：Ｅ
メチルメタクリレートを主とするアクリル樹脂に、アクリル酸、アクリル酸エチル、メタクリル酸アミドを共重合させて得た水系共重合アクリル樹脂
【００４８】
実施例１
常法に従いエステル交換反応を行った後、エチレングリコールに分散させた平均粒子径２μｍのシリカ粒子を添加した。次いで常法に従って重縮合反応を進め、固有粘度０．６５のポリエチレンテレフタレートを得た。このポリエチレンテレフタレートを２８０〜３００℃の温度で溶融押し出しし、静電密着法を併用しながら冷却ドラム上にキャストし、厚さ約７２０μｍの無定型フィルムを得た。このフィルムを８５℃で縦方向に３．７倍延伸し、フィルムの片面に、ＰＶＡ系樹脂（Ａ）３．１５重量部、水系ポリエステル（Ｂ）３．１５重量部、架橋性化合物（Ｃ１）０．３５重量部および不活性粒子（シリカゾル：Ｄ）０．３５重量部を含有する塗布液を調整し、塗布した後、１００℃で横方向に３．９倍延伸し、２１０℃で熱処理して、厚さ５０μｍの二軸延伸ポリエステルフィルムを得た。フィルム中に含まれるシリカ粒子は、約６０ｐｐｍであった。
【００４９】
実施例２〜９および比較例１〜６
実施例１において、易接着樹脂層の組成を下記表４に示すように変更した以外は、実施例１と同様にして積層フィルムを得た。
【００５０】
【表４】
────────────────────────────────────
PVA系    水系樹脂  架橋性化合物      不活性  塗布厚  ｄ/Ｌ
樹脂                                  粒  子  （Ｌ）
（Ａ）  （Ｂ・Ｅ）    （Ｃ）          （Ｄ）  （μｍ）
────────────────────────────────────
実施例１  A=3.15    B=3.15    C1=0.35          D=0.35    0.05    1.3
実施例２  A=2.98    B=2.98    C1=0.7           D=0.35    0.05    1.3
実施例３  A=2.63    B=2.63    C1=1.4           D=0.35    0.05    1.3
実施例４  A=2.28    B=2.28    C1=2.1           D=0.35    0.05    1.3
実施例５  A=1.93    B=1.93    C1=2.8           D=0.35    0.05    1.3
実施例６  A=2.98    B=2.98    C1=0.35, C2=0.35 D=0.35    0.05    1.3
実施例７  A=2.8     B=2.8     C1=0.35, C2=0.7  D=0.35    0.05    1.3
実施例８  A=2.45    B=2.45    C1=0.35, C2=1.4  D=0.35    0.05    1.3
実施例９  A=2.63    B=2.63    C2=1.4           D=0.35    0.05    1.3
比較例１  A=6.65                               D=0.35    0.05    1.3
比較例２            B=6.65                     D=0.35    0.05    1.3
比較例３            E=6.65                     D=0.35    0.05    1.3
比較例４  A=2.28    E=2.28    C1=2.1           D=0.35    0.05    1.3
比較例５  A=1.58    B=1.58    C1=3.5           D=0.35    0.05    1.3
比較例６  A=3.33    B=3.33                     D=0.35    0.05    1.3
────────────────────────────────────
易接着フィルムの評価結果をまとめて下記表５に示す。
【００５１】
【表５】
─────────────────────────────────
接着性          透明性          耐フ゛ロッキンク゛性
１  ２                            １        ２
─────────────────────────────────
実施例１  ○  ○            ○              ○        △
実施例２  ○  ○            ○              ○        ○
実施例３  ○  ○            ○              ○        ○
実施例４  ○  △            ○              ○        ○
実施例５  ○  △            ○              ○        ○
実施例６  ○  ○            ○              ○        ○
実施例７  ○  ○            ○              ○        ○
実施例８  ○  ○            ○              ○        ○
実施例９  ○  ○            ○              ○        △
比較例１  ×  ×            ○              △        ×
比較例２  ×  ×            ○              ×        ×
比較例３  ×  ×            ○              ○        ○
比較例４  ×  ×            ○              ○        ○
比較例５  △  ×            ○              ○        ○
比較例６  ○  △            ○              △        ×
─────────────────────────────────
※接着性・耐ブロッキング性の１、２はそれぞれ下記条件での評価結果
接着性１：インクジェット受像層塗布表面の評価
接着性２：インクジェット受像層に黒べたで印刷した表面の評価
耐ブロッキング性１：易接着処理面と非処理面
耐ブロッキング性２：易接着処理面同士
【００５２】
【発明の効果】
本発明の積層フィルムによれば、ＯＨＰフィルム、ラベル、プロッター用フィルム、写真用フィルム、写真印画紙フィルムなど、バーコードラベル、磁気カード、グラフィックアーツ用などの機能層としてポリビルニアルコール等の水性樹脂を含有する層が使用される全ての用途に対して良好な接着性を有する積層フィルムを提供することができ、その工業的価値は高い。